Способ изготовления нетканого полотна, состоящего на 100% из льняного котонина

1. Способ изготовления нетканого полотна путем механической и химической обработки льняного волокна, отбеливания, отжима, сушки, рыхления, отчистки от сорных примесей, кардочесания, скрепления льняных волокон в единое полотно, сушки, отличающийся тем, что для формирования нетканого полотна используется волокнистая масса состоящая на 100% из льняного котонизированного волокна и полученная в результате поэтапной щелочной обработки при температуре воды 100°С в течении 60 мин и варки в растворе с высоким содержанием перекиси водорода в течении 2 часов при температуре воды 100°С.
2. Способ по п. 1 отличающийся тем, что льняное волокно несколько раз промывали очищенной водой с концентрацией гидрооксида натрия - 6,5 г/л.
3. Способ по п. 1 отличающийся тем, что процесс облагораживания волокна протекал в растворе, содержащем пероксид водорода (18,4 г/л), метил силикат натрия - 13 г/л, сульфат магния - 0,4 г/л, гидрооксид натрия - 5-10 г/л.
4. Способ по п. 1, отличающийся тем, что перед формированием нетканого полотна, используемое льняное волокно подвергают многократному интенсивному рыхлению и очистки от сорных примесей в бункерном питателе.
5. Способ по п. 1, отличающийся тем, что для скрепления волокон льна применяют метод гидроструйного переплетения.
3
6. Способ по п. 1, отличающийся тем, что применение метода гидроструйного скрепления для формирования нетканого материала с низкой поверхностной плотностью 60-90 г/м возможно исключительно благодаря свойствам отбеленного котонизированного льняного волокна: плотность волокон составляет 3 текс, массовая длина - 15-30 мм, массовая доля костры и сорных примесей - 0,3%, влажность - 8%, капиллярность - 70-85%, смачиваемость - 88%.